Brevet FR3074172A1 — publié le 20190531

DOMAINE TECHNIQUE DE L'INVENTION La présente invention a trait à un revêtement composite comprenant une matrice solide de type céramique obtenue via un procédé sol-gel, dans laquelle est incluse une charge lubrifiante, ledit revêtement étant utile pour améliorer le comportement tribologique de substrats - tels que des substrats métalliques - vis-à-vis de matériaux de toute nature (métallique, polymère, céramique). ARRIERE-PLAN TECHNOLOGIQUE Les industries des secteurs de l'aéronautique, du spatial, des transports, du nucléaire, du médical et de l'agroalimentaire, entre autres, cherchent à améliorer la résistance aux frottements et à limiter l'usure des pièces, notamment en matériaux métalliques, afin d'en augmenter la longévité et la fiabilité. En particulier, les pièces en aciers inoxydables austénitiques de type 316L ou 304L, utilisés traditionnellement pour leur résistance à la corrosion, représentent une forte valeur marchande. Pour limiter les risques de grippage lorsque deux pièces sont en contact dynamique et prolonger ainsi la durée de vie de l'équipement (amélioration du comportement tribologique), une solution consiste à appliquer un revêtement protecteur sur la surface de la pièce soumise au grippage. Actuellement, les revêtements de type céramique ou fluoropolymère sont les plus performants pour ce type d'usage, notamment « antigrippage ». Toutefois, ceux-ci ne répondent pas aujourd'hui à tous les besoins industriels rencontrés. Dans le cas des revêtements de type céramique, ils sont le plus souvent obtenus par des procédés dits « par voie sèche », de type projection ou dépôt sous vide (dépôt physique en phase vapeur (PVD) ou dépôt chimique en phase vapeur (CVD)), qui restent souvent trop coûteux, et/ou nécessitent des étapes de traitement thermique à une température élevée. Dans le cas des revêtements de type fluoropolymère, ils sont au contraire souvent obtenus à des températures inférieures à 300°C ce qui limite ensuite leur résistance en température en fonctionnement. Ils ont par ailleurs des propriétés de résistance mécanique inférieures aux revêtements de type céramique. Leurs principaux inconvénients peuvent être résumés comme suit : o Les traitements sont réalisés dans des enceintes spécifiques (dépôts sous vide essentiellement), ou bien les procédés peuvent être bruyants, et produisent des poussières, nécessitant une cabine de projection insonorisée et filtrée (procédé type « projection »), ce qui limite la taille des pièces à traiter aux dimensions des enceintes ou des cabines, o Les traitements sont généralement directionnels, donc incompatibles avec les corps creux, 2 o Le coût des machines des procédés BN + NaCI + H20 (1) NH3 + BCI3 > BN + 3 HCI (2) B203 + 3C + N2 > 2 BN + 3 CO (3) Au sens de la présente invention, un « feuillet » s'entend d'un plan atomique d'atomes liés entre eux par 25 des liaisons sp2. Les xérogels peuvent être décrits comme un type particulier de gels. Un gel comporte une structure continue tridimensionnelle poreuse. On distingue, selon la nature du fluide présent dans les pores du gel, les aérogels et xérogels (air), les hydrogels (eau), les organogels (liquide organique), en particulier les alcogels (alcool). L'ensemble des termes hydrogels, alcogels et organogels sont rassemblés sous la 30 dénomination plus générale de lyogels. Les xérogels sont en général obtenus par séchage d'un lyogel, le terme xérogel se réfèrant à un gel séché dans des conditions subcritiques, c'est-à-dire que le solvant majoritaire n'est pas à l'état de fluide supercritique dans ces conditions. Au sens de la présente invention, on qualifie d'« homogène » un matériau dont la composition globale est reflétée par la composition à l'échelle microscopique, c'est-à-dire que la distribution des composants 35 à l'intérieur du matériau est identique à l'échelle microscopique (typiquement à l'échelle de 1 à 100 um, 7 de préférence à l'échelle de 10 um) et à l'échelle macroscopique. Ainsi, un xérogel ou une céramique comprenant une charge lubrifiante est homogène si la charge lubrifiante se situe dans sa masse et qu'il n'existe pas de gradient de concentration de la charge lubrifiante en son sein. L'homogénéité du matériau est typiquement étudiée par imagerie au microscope électronique à balayage à canon à émission de 5 champ (FESEM) ou par SDL ou XDS, par analyse d'images et calcul de présence de la charge par unité de surface. Par « céramique », on entend au sens de la présente invention un matériau inorganique non métallique (inorganique mais non métallique) solide (ce qui la différencie d'un sol ou d'un gel), composé d'entités cristallisées ou non (i.e. la céramique peut être amorphe ou cristallisée ou être composée d'un mélange 10 de phases amorphes et cristallisées). Typiquement, lorsque la céramique est cristallisée, elle se trouve sous forme de plusieurs cristaux (pas de monocristal). La céramique de l'invention est typiquement un revêtement. DESCRIPTION DETAILLEE 15 1. Procédé de préparation d'un sol chargé La présente invention concerne un procédé de préparation d'un sol chargé, comprenant une charge lubrifiante sous forme de particules lamellaires cristallines de carbone ou de nitrure de bore hexagonal, lesdites particules comprenant un empilement de 2 à 5 feuillets. Ce procédé comprend trois variantes. 20 1" mode de réalisation mélange simple Selon une première variante, ledit procédé comprend le mélange d'un sol et de particules lamellaires cristallines de carbone ou de nitrure de bore hexagonal, lesdites particules comprenant un empilement de 2 à 5 feuillets. Les particules peuvent être commerciales ou préalablement obtenues par exfoliation totale de nitrure de 25 bore hexagonal multi-feuillet ou de graphite dans le cas de particules carbonées. De préférence, le mélange est effectué par à l'aide d'un agitateur mécanique. Le dispositif d'agitation est de préférence un barreau ou un bras. Avantageusement, la vitesse d'agitation est comprise entre 700 et 900 tr/minute. De préférence, selon ce mode de réalisation, on n'ajoute pas de graphite dans le sol. 30 Selon ce mode de réalisation, l'étape de mélange est de préférence suivie d'une étape de maturation, par exemple sous agitation magnétique et/ou mécanique, avantageusement pendant 24h. 2' mode de réalisation mélange, puis exfoliation totale in situ Selon une deuxième variante, le procédé comprend le mélange d'un sol et de nitrure de bore hexagonal ou de graphite suivi d'une étape d'exfoliation desdites particules dans le sol, permettant d'obtenir un sol 8 comprenant des particules lamellaires cristallines de carbone ou de nitrure de bore hexagonal, lesdites particules comprenant un empilement de 2 à 5 feuillets. Selon cette variante, l'exfoliation peut être considérée comme « totale ». Le sol ainsi obtenu selon ce mode de réalisation ne contient plus de graphite, ou quasiment plus, c'est-à-dire en quantité négligeable. 5 Cette exfoliation peut être mise en oeuvre : - par sonication, avantageusement à une puissance comprise entre 100 W et 150 W, ou - par agitation mécanique, notamment à l'aide d'un mélangeur à haut cisaillement et forte poussée, tel qu'un mélangeur-disperseur de marque ULTRA-TURRAX®, notamment de modèle VWR VD112. Une vitesse d'agitation avantageuse est comprise entre 1 000 et 100 000 tr.m in-1, par exemple entre 10 000 et 50 000 10 tr.min-1, notamment elle est de 30 000 tr.min-1, pendant une durée avantageusement comprise entre 5 minutes et 1 heure, par exemple 30 minutes. L'homme du métier saura adapter la vitesse et la durée de l'agitation de manière à obtenir une exfoliation totale. Par exemple l'exfoliation est mise en oeuvre par agitation mécanique, de préférence pendant 30 minutes à 30 000 tr.min-1. 15 L'étape d'exfoliation est de préférence suivie d'une étape de maturation, par exemple sous agitation magnétique et/ou mécanique, avantageusement pendant 24h. 3eme mode de réalisation exfoliation partielle des particules, puis mélange et exfoliation in situ Selon une deuxième variante, le procédé comprend l'exfoliation partielle de graphite ou de nitrure de bore hexagonal pour obtenir des particules lamellaires cristallines de carbone ou de nitrure de bore 20 hexagonal, lesdites particules comprenant un empilement de 6 à 200 feuillets, suivie d'une étape de mélange desdites particules avec un sol minéral, et d'une étape subséquente d'exfoliation supplémentaire desdites particules dans le sol, permettant d'obtenir un sol comprenant des particules lamellaires cristallines de carbone ou de nitrure de bore hexagonal, lesdites particules comprenant un empilement de 2 à 5 feuillets. 25 Dans ce mode de réalisation, l'exfoliation partielle a typiquement lieu préalablement au mélange au mélange avec le sol. Elle est avantageusement mise en oeuvre dans un milieu différent du sol. Le graphite exfolié partiellement, i.e. les particules lamellaires cristallines de carbone ou de nitrure de bore hexagonal comprenant un empilement de 6 à 200 feuillets, sont alors isolées, et éventuellement séchée (notamment lorsque l'exfoliation a lieu en présence d'un solvant), avant d'être mélangées au sol. 30 L'exfoliation partielle est mise en oeuvre : - par sonication, avantageusement à une puissance comprise entre 50 W et 80 W, ou - par agitation mécanique, notamment à l'aide d'un mélangeur à haut cisaillement et forte poussée, tel qu'un mélangeur-disperseur de marque ULTRA-TURRAX®, notamment de modèle VWR VD112. Une vitesse d'agitation avantageuse est comprise entre 1000 et 100 000 tr.m in-1, par exemple entre 10 000 et 50 000 35 tr.min-1, notamment elle est de 30 000 tr.min-1. 9 L'homme du métier saura adapter les paramètres de vitesse et de durée de l'agitation de manière à obtenir le degré d'exfoliation souhaité, qui peut être suivi par spectroscopie RAMAN post-mortem (c'est-à-dire que la spectroscopie est conduite sur un échantillon prélevé du mélangeur et non in situ), notamment lorsque l'exfoliation doit conduire à du graphène multi-feuillets à 5 feuillets. 5 Selon cette variante, l'exfoliation supplémentaire peut être considérée comme « totale ». Le sol ainsi obtenu selon ce mode de réalisation ne contient plus de graphite, ou quasiment plus, c'est-à-dire en quantité négligeable. Cette exfoliation peut être mise en oeuvre : - par sonication, avantageusement à une puissance comprise entre 100 W et 150 W, ou - par agitation mécanique, notamment à l'aide d'un mélangeur à haut cisaillement et forte poussée, tel 10 qu'un mélangeur-disperseur de marque ULTRA-TURRAX®, notamment de modèle VWR VD112. Une vitesse d'agitation avantageuse est comprise entre 1 000 et 100 000 tr.min-1, par exemple entre 10 000 et 50 000 tr.min-1, notamment elle est de 30 000 tr.min-1, pendant une durée avantageusement comprise entre 5 minutes et 1 heure, par exemple 30 minutes. L'étape d'exfoliation supplémentaire est de préférence suivie d'une étape de maturation, par exemple 15 sous agitation magnétique et/ou mécanique, avantageusement pendant 24h. Charge lubrifiante Avantageusement, la charge lubrifiante représente de 0,1 à 10% en poids, de préférence de 0,15 à 8,5% en poids, par rapport au poids total du sol chargé. La charge lubrifiante du sol chargé présente avantageusement (après exfoliation s'il y a lieu) une surface 20 spécifique comprise entre 100 et 2000 m2. g-1, de préférence comprise entre 300 et 1500 m2.g-1. Dans un mode de réalisation particulier, la charge lubrifiante comprend des particules de graphène oligocouche, le graphène oligocouche représentant de préférence au moins 70% en poids de ladite charge lubrifiante. Avantageusement, le graphène oligocouche représente au moins 75%, de préférence au moins 80%, de préférence au moins 85%, de préférence au moins 90%, de préférence au moins 95%, de 25 préférence au moins 98%, de préférence au moins 99%, en poids de la charge lubrifiante. Dans un mode de réalisation particulier, le graphène oligocouche représente 100% en poids de la charge lubrifiante. Dans un mode de réalisation particulier, la charge lubrifiante comprend des particules de graphène bicouche, le graphène bicouche représentant de préférence au moins 70% en poids de ladite charge lubrifiante. Avantageusement, le graphène bicouche représente au moins 75%, de préférence au moins 30 80%, de préférence au moins 85%, de préférence au moins 90%, de préférence au moins 95%, de préférence au moins 98%, de préférence au moins 99%, en poids de la charge lubrifiante. Dans un mode de réalisation particulier, le graphène bicouche représente 100% en poids de la charge lubrifiante. Dans un autre mode de réalisation particulier, la charge lubrifiante comprend un mélange de graphène bicouche et de graphène oligocouche, dans un rapport compris par exemple entre 10/1 et 1/10, 35 notamment entre 5/1 et 1/5, par exemple entre 2/1 e1/2. Avantageusement, ce mélange représente au 10 moins 70%, de préférence au moins 75%, de préférence au moins 80%, de préférence au moins 85%, de préférence au moins 90%, de préférence au moins 95%, de préférence au moins 98%, de préférence au moins 99%, en poids de la charge lubrifiante. Dans un mode de réalisation particulier, ce mélange représente 100% en poids de la charge lubrifiante. 5 De préférence, la charge lubrifiante est du graphène bicouche. Préparation du sol non chargé Avantageusement, le sol est un sol minéral, typiquement choisi parmi les sols d'oxyde, d'hydroxyde ou de carbonate de métal, de métal alcalino-terreux non radioactifs et des métalloïdes non radioactifs, plus particulièrement les sols d'oxyde, d'hydroxyde ou de carbonate d'aluminium, de titane, de magnésium, 10 de zirconium, de silicium, de calcium ou leurs composés mixtes, par exemple le sol est choisi parmi les sols de silice, de boehmite, de gibbsite, de bayerite et leurs composés mixtes, de préférence parmi les sols de boehmite et de composés mixtes de boehmite et de silice. L'homme du métier saura préparer un tel sol à l'aide de ses connaissances générales. Le sol est préparé à partir de précurseurs et de solvant. Ce solvant peut être organique ou aqueux. Dans 15 un mode de réalisation particulier, le solvant est un solvant organique, de préférence un mélange aqueux d'alcool tel qu'un mélange éthanol/eau. Dans un autre mode de réalisation, le solvant est l'eau. Le sol est de préférence un sol minéral, typiquement choisi parmi les sols d'oxyde, d'hydroxydes ou de carbonate de métal, de métal alcalino-terreux non radioactifs et des métalloïdes non radioactifs, plus particulièrement les sols d'oxyde, d'hydroxyde ou de carbonate d'aluminium, de titane, de magnésium, 20 de zirconium, de silicium, de calcium ou leurs mélanges, par exemple le sol est choisi parmi les sols de silice, d'alumine, de boehmite et de leurs mélanges, de préférence de boehmite et de composés mixtes à base d'aluminium et de silicium. Dans un mode de réalisation particulier, le sol est choisi parmi les sols de silice, d'alumine, de boehmite et de leurs mélanges. Par ailleurs, un sol de boehmite peut être préparé par mise en suspension de la boehmite dans de l'eau, 25 avantageusement en présence d'acide chlorhydrique. De préférence, le sol comprend également un agent peptisant, c'est-à-dire permettant la dispersion de la boehmite sous forme de particules sub-micrométriques, favorisant la formation de la suspension colloïdale (ou sol). L'agent peptisant est de préférence un acide, notamment un acide minéral tel que l'acide chlorhydrique (HCI), l'acide nitrique (HNO3), ou un acide organique tel qu'un acide carboxylique, 30 notamment l'acide acétique. Additifs Un additif peut être ajouté lors du mélange du sol avec la charge, notamment pour limiter l'agglomération des particules d'oxydes et carbonées en suspension (et ainsi limiter les risques de précipitation), réduire le degré de liaison, augmenter l'adhésion du film et/ou introduire des groupes fonctionnels réactifs. Des 35 exemples d'additifs utilisables sont des additifs organiques tels que la polyvinylpyrrolidone (ou PVP, 11 avantageusement de poids moléculaire 3500 g.mo1-1) ou un PEG (polyéthylèneglycol), notamment du PEG 400. Combinaisons Toutes les combinaisons des caractéristiques particulières et préférées ou avantageuses du procédé de 5 préparation du sol sont envisagées dans la présente invention. Dans un mode de réalisation particulier, le sol est un sol de boehmite ou un mélange de silice et de boehmite. Dans ce mode de réalisation particulier, le procédé comprend de préférence le mélange du sol et de graphite, puis une étape d'exfoliation (totale) du graphite dans le sol, pour obtenir du graphène oligocouche ou bicouche. 10 Dans ce mode de réalisation, le sol est typiquement préparé par mise en suspension de la boehmite, de préférence sous forme de poudre, dans un solvant tel que l'eau, avantageusement en présence d'un additif tel que de la PVP (avantageusement de poids moléculaire 3500 g.mo1-1) ou un PEG tel que le PEG 400. On ajoute ensuite de préférence un agent de peptisation, notamment un acide tel que l'acide acétique ou l'acide chlorhydrique. 15 2. Procédé de revêtement d'un substrat La présente invention concerne également un procédé de revêtement d'un substrat comprenant les étapes successives suivantes : a) préparation d'un sol chargé selon le procédé décrit ci-dessus au point 1, 20 b) revêtement d'un substrat, ayant optionnellement subi une préparation, par une couche du sol chargé de l'étape a), notamment par trempage-retrait dans ledit sol ou par pulvérisation dudit sol sur le substrat, pour obtenir un substrat revêtu de sol, c) gélification du substrat revêtu de sol pour obtenir un substrat revêtu de gel, et 25 d) traitement thermique du substrat revêtu de gel de l'étape c) pour obtenir un substrat revêtu d'une céramique chargée (typiquement de type oxyde métallique). Substrat Tout substrat compatible avec un traitement thermique tel que décrit ci-dessus à l'étape d) du procédé de revêtement est envisageable comme substrat dans le procédé de revêtement de l'invention. Ainsi, tout 30 substrat qui ne se dégrade pas à la température de cuisson du revêtement - qui peut être comprise entre 300°C et 700°C - est considéré dans la présente invention. En particulier, le substrat peut être un substrat métallique, tel qu'un substrat en cuivre, fer, acier, argent, platine, chrome, nickel, ou un alliage de ces métaux. De préférence, il s'agit d'un substrat en acier, notamment un acier inoxydable. Avantageusement, il s'agit d'un acier inoxydable austénitique. 12 Le substrat peut également être un substrat en verre, vitrocéramique ou en céramique, pourvu que celui-ci ne dégrade pas à une température comprise entre 300°C et 700°C. Le substrat peut également être un matériau polymérique qui ne se dégrade pas à une température comprise entre 300°C et 700°C. 5 Dans un mode de réalisation avantageux, et selon la nature du substrat, celui-ci peut subir une étape préalable (optionnelle) de préparation. Notamment, le substrat peut être soumis à une étape de décapage, éventuellement précédée d'une étape de dégraissage. Avantageusement, notamment dans le cas d'un substrat métallique présentant naturellement une couche superficielle passive, l'étape de décapage est suivie d'une étape de passivation. Ainsi, la préparation du substrat peut comprendre : 10 - une étape de dégraissage - une étape de décapage, et - de préférence une étape de passivation, notamment dans le cas d'un substrat métallique présentant naturellement une couche superficielle passive. L'étape de décapage peut notamment comprendre une sonication dans un bain acide, par exemple un 15 bain comprenant un mélange aqueux d'acide chlorhydrique et d'acide sulfurique. La passivation peut par exemple être mise en oeuvre par trempage dans un bain de repassivation acide, tel qu'un bain d'acide nitrique. Ainsi, dans un mode de réalisation particulier, le substrat est un substrat métallique tel qu'un substrat en acier (notamment un acier inoxydable austénitique), ayant subi un décapage et une passivation. 20 Alternativement, la préparation peut comprendre un dégraissage, suivi d'une étape de décapage et d'une étape de passivation. Etape b) Le substrat est alors revêtu par une couche du sol chargé de l'étape a), notamment par trempage-retrait dans ledit sol ou par pulvérisation dudit sol sur le substrat. 25 La méthode de trempage-retrait est bien connue de l'homme du métier. Selon l'application recherchée, le trempage peut être total (immersion totale du substrat dans le bain de sol) ou partiel (immersion partielle du substrat dans le bain sol). La vitesse de trempage-retrait est typiquement comprise entre 20 et 600 mm.min-1, par exemple entre 50 et 450 mm.min-1, de préférence 50 ou 300 mm.min-1. Dans le cas d'une pulvérisation, sont envisagées de préférence les techniques permettant d'obtenir une 30 couche mince de sol sur le substrat. On peut notamment envisager une pulvérisation pneumatique ou par bol tournant, ou par exemple électrostatique. L'étape b) conduit à un substrat revêtu d'une couche de sol. A ce stade, la couche de sol présente une épaisseur typiquement comprise entre 0.5 et 100 um,. Etape c) 13 L'étape de gélification a typiquement lieu à pression atmosphérique à température ambiante. Elle peut également avoir lieu par chauffage convectif à une température par exemple comprise entre 30°C et 60°C. Elle peut également être mise en oeuvre par irradiation Infrarouge. Etape d) 5 Cette étape peut se décomposer en deux sous-étapes : dl) séchage du (Iyo)gel pour obtenir un substrat revêtu de xérogel chargé, et d2) cuisson du substrat revêtu de xérogel. L'étape de cuisson provoque une réaction physico-chimique (notamment transformation en oxydes métalliques purs) qui transforme le gel en céramique typiquement d'oxyde métallique. Dans le cas de la 10 boehmite, la cuisson provoque la transformation en alumine, qui subit ensuite une cristallisation. L'étape dl) peut être mise en oeuvre par chauffage par micro-onde ou par infra-rouge. Dans la pratique, les étapes dl) et d2) peuvent être mises en oeuvre séparément (le substrat revêtu de xérogel est alors isolé), ou bien ne pas être dissociées (elles ont alors lieu successivement, mais le substrat revêtu de xérogel n'est pas isolé). 15 Dans le cas où les étapes dl) et d2) sont séparées, le séchage de l'étape dl) peut être mis en oeuvre par chauffage à une température comprise entre 50°C et 100°C, de préférence entre 65°C et 85°C, sous air ou sous atmosphère inerte (telle qu'une atmosphère d'azote), notamment dans une étuve. Il peut également être mis en oeuvre par séchage par rayonnement, notamment micro-ondes ou infrarouge. L'étape de cuisson d2) comprend alors avantageusement un chauffage du substrat revêtu à une 20 température comprise entre 300°C et 700°C, typiquement sous flux d'un gaz inerte (atmosphère non réactive) tel que l'azote. L'homme du métier saura adapter la température en fonction de la nature du substrat, de la nature du sol ou du xérogel. Dans le cas où les étapes dl) et d2) ne sont pas dissociées, alors l'étape d) comprend avantageusement un chauffage du substrat revêtu à une température comprise entre 300°C et 700°C. L'homme du métier 25 saura adapter la température en fonction de la nature du sol ou du xérogel. La montée en température pour atteindre la température de cuisson pourra être plus lente que dans le cas où les étape dl) et d2) sont séparées, et/ou pourra avoir lieu sous un flux d'air permettant d'évacuer le solvant. Mode de réalisation particulier Toutes les combinaisons des caractéristiques particulières et préférées ou avantageuses du procédé de 30 revêtement sont envisagées dans la présente invention. Dans un mode de réalisation particulier, l'invention concerne un procédé de revêtement d'un substrat comprenant les étapes successives suivantes : a) préparation d'un sol de boehmite ou de mélange de silice et d'alumine, comprenant du graphène bicouche ou oligocouche comme charge lubrifiante (de préférence du graphène 35 bicouche), selon le procédé décrit ci-dessus au point 1, 14 b) revêtement d'un substrat métallique tel qu'un substrat en acier (notamment un acier inoxydable tel qu'un acier inoxydable austénitique), ayant préalablement subi une préparation comprenant : - une étape de dégraissage 5 - une étape de décapage, et - de préférence une étape de passivation, ledit substrat étant revêtu par une couche du sol chargé de l'étape a), notamment par trempage-retrait dans ledit sol ou par pulvérisation dudit sol sur le substrat, pour obtenir un substrat revêtu de sol, 10 c) gélification du substrat revêtu de sol pour obtenir un substrat revêtu de gel, dl) séchage du gel pour obtenir un substrat revêtu de xérogel chargé, typiquement par chauffage à une température comprise entre 65 et 85°C, avantageusement sous air ou sous atmosphère inerte, et d2) cuisson du substrat revêtu de xérogel, comprenant avantageusement un chauffage du substrat revêtu de xérogel à une température comprise entre 300°C et 700°C, typiquement sous flux d'un 15 gaz inerte tel que l'azote pour obtenir un substrat revêtu d'une céramique chargée. 3. Revêtement La présente invention concerne également un revêtement comprenant une matrice solide incluant une 20 charge lubrifiante répartie de manière homogène dans la matrice solide, avantageusement susceptible d'être obtenu par le procédé de revêtement décrit ci-dessus au point 2, ladite matrice solide étant une céramique, ladite charge étant sous forme de particules lamellaires cristallines de carbone ou de nitrure de bore hexagonal, lesdites particules comprenant majoritairement un empilement de 2 à 5 feuillets. 25 Typiquement, la matrice représente entre 20 et 98 % en poids dudit revêtement. Avantageusement, la céramique est choisie parmi les céramiques d'oxyde de métal, de métal alcalino-terreux non radioactifs et des métalloïdes non radioactifs, plus particulièrement les céramiques d'oxyde d'aluminium, de titane, de magnésium, de zirconium, de silicium, de calcium ou leurs composés mixtes, par exemple la céramique est choisie parmi la silice, l'alumine, et leurs composés mixtes, de préférence 30 l'alumine et les composés mixtes à base d'alumine et de silice. Dans le revêtement de l'invention, la charge lubrifiante est située dans la masse de la matrice solide, et est répartie dans la matrice solide de manière homogène. Avantageusement, la charge lubrifiante représente entre 2 et 80 % en poids dudit revêtement. Dans un mode de réalisation particulier, la charge lubrifiante comprend des particules de graphène 35 oligocouche, le graphène oligocouche représentant de préférence au moins 70% en poids de ladite charge 15 lubrifiante. Avantageusement, le graphène oligocouche représente au moins 75%, de préférence au moins 80%, de préférence au moins 85%, de préférence au moins 90%, de préférence au moins 95%, de préférence au moins 98%, de préférence au moins 99%, en poids de la charge lubrifiante. Dans un mode de réalisation particulier, le graphène oligocouche représente 100% en poids de la charge lubrifiante. 5 Dans un mode de réalisation particulier, la charge lubrifiante comprend des particules de graphène bicouche, le graphène bicouche représentant de préférence au moins 70% en poids de ladite charge lubrifiante. Avantageusement, le graphène bicouche représente au moins 75%, de préférence au moins 80%, de préférence au moins 85%, de préférence au moins 90%, de préférence au moins 95%, de préférence au moins 98%, de préférence au moins 99%, en poids de la charge lubrifiante. Dans un mode 10 de réalisation particulier, le graphène bicouche représente 100% en poids de la charge lubrifiante. Dans un autre mode de réalisation particulier, la charge lubrifiante comprend un mélange de graphène bicouche et de graphène oligocouche, dans un rapport compris par exemple entre 10/1 et 1/10, notamment entre 5/1 et 1/5, par exemple entre 2/1 e1/2. Avantageusement, ce mélange représente au moins 70%, de préférence au moins 75%, de préférence au moins 80%, de préférence au moins 85%, de 15 préférence au moins 90%, de préférence au moins 95%, de préférence au moins 98%, de préférence au moins 99%, en poids de la charge lubrifiante. Dans un mode de réalisation particulier, ce mélange représente 100% en poids de la charge lubrifiante. Dans un mode de réalisation particulier, la charge lubrifiante est constituée de particules lamellaires cristallines de carbone ou de nitrure de bore hexagonal, lesdites particules comprenant un empilement 20 de 2 à 5 feuillets. Par exemple, la charge lubrifiante est constituée de particules de graphène oligocouche et/ou bicouche. De préférence, le revêtement ne comprend pas de graphite. Les éventuels additifs organiques du sol se dégradent généralement lors de la mise en oeuvre du procédé de l'invention, et notamment lors de la cuisson (étape d2). Ainsi, typiquement, le revêtement de 25 l'invention ne contient pas de composés organiques. Dans un mode de réalisation particulier, le revêtement comprend une matrice solide céramique d'alumine ou un mélange de silice et d'alumine. Dans ce mode de réalisation particulier, la charge lubrifiante est préférentiellement du graphène oligocouche ou bicouche, et la charge lubrifiante représente avantageusement entre 2 et 80 % en poids dudit revêtement. 30 Ainsi, de préférence, le revêtement présente une épaisseur comprise entre 0.5 et 50 um, notamment comprise entre 1 et 25 um, par exemple comprise entre 3 et 10 um. 4 .Composition de sol La présente invention concerne également une composition comprenant un sol et une charge lubrifiante 35 (autrement dit la présente invention concerne un sol comprenant une charge lubrifiante), 16 avantageusement susceptible d'être obtenu par le procédé de préparation d'un sol décrit plus haut au point 1, ladite charge étant sous forme de particules lamellaires cristallines de carbone ou de nitrure de bore hexagonal, lesdites particules comprenant un empilement de 2 à 5 feuillets. 5 Avantageusement, le sol est un sol minéral, typiquement choisi parmi les sols d'oxyde, d'hydroxyde ou de carbonate de métal, de métal alcalino-terreux non radioactifs et des métalloïdes non radioactifs, plus particulièrement les sols d'oxyde, d'hydroxyde ou de carbonate d'aluminium, de titane, de magnésium, de zirconium, de silicium, de calcium ou leurs composés mixtes, par exemple le sol est choisi parmi les sols de silice, de boehmite, de gibbsite, de bayerite et leurs composés mixtes, de préférence parmi les sols 10 de boehmite et de composés mixtes de boehmite et de silice. Dans un mode de réalisation particulier, le sol est choisi parmi les sols de silice, de boehmite, de gibbsite, de bayerite et leurs composés mixtes, de préférence parmi les sols de boehmite et de composés mixtes de boehmite et de silice. Dans un mode de réalisation particulier, la charge lubrifiante comprend des particules de graphène 15 oligocouche, le graphène oligocouche représentant de préférence au moins 70% en poids de ladite charge lubrifiante. Avantageusement, le graphène oligocouche représente au moins 75%, de préférence au moins 80%, de préférence au moins 85%, de préférence au moins 90%, de préférence au moins 95%, de préférence au moins 98%, de préférence au moins 99%, en poids de la charge lubrifiante. Dans un mode de réalisation particulier, le graphène oligocouche représente 100% en poids de la charge lubrifiante. 20 Dans un mode de réalisation particulier, la charge lubrifiante comprend des particules de graphène bicouche, le graphène bicouche représentant de préférence au moins 70% en poids de ladite charge lubrifiante. Avantageusement, le graphène bicouche représente au moins 75%, de préférence au moins 80%, de préférence au moins 85%, de préférence au moins 90%, de préférence au moins 95%, de préférence au moins 98%, de préférence au moins 99%, en poids de la charge lubrifiante. Dans un mode 25 de réalisation particulier, le graphène bicouche représente 100% en poids de la charge lubrifiante. Dans un autre mode de réalisation particulier, la charge lubrifiante comprend un mélange de graphène bicouche et de graphène oligocouche, dans un rapport compris par exemple entre 10/1 et 1/10, notamment entre 5/1 et 1/5, par exemple entre 2/1 e1/2. Avantageusement, ce mélange représente au moins 70%, de préférence au moins 75%, de préférence au moins 80%, de préférence au moins 85%, de 30 préférence au moins 90%, de préférence au moins 95%, de préférence au moins 98%, de préférence au moins 99%, en poids de la charge lubrifiante. Dans un mode de réalisation particulier, ce mélange représente 100% en poids de la charge lubrifiante. Dans un mode de réalisation particulier, la charge lubrifiante est constituée de particules lamellaires cristallines de carbone ou de nitrure de bore hexagonal, lesdites particules comprenant un empilement 17 de 2 à 5 feuillets. Par exemple, la charge lubrifiante est constituée de particules de graphène oligocouche et/ou bicouche. De préférence, la composition de sol ne comprend pas de graphite. Avantageusement, la charge lubrifiante représente 0,1 à 10% en poids, de préférence de 0.15% à 8.5% en 5 poids, par rapport au poids total de ladite composition de sol. La composition de sol peut également contenir des additifs, notamment pour réduire le degré de liaison, augmenter l'adhésion du film et/ou introduire des groupes fonctionnels réactifs. Des exemples d'additifs utilisables sont des additifs organiques tels que la polyvinylpyrrolidone (ou PVP, avantageusement de poids moléculaire 3500 g.mo1-1) ou un PEG (polyéthylèneglycol), notamment du PEG 400. 10 La composition de sol peut également comprendre un agent peptisant tel qu'un acide, notamment un acide minéral tel que l'acide chlorhydrique (HCI), l'acide nitrique (HNO3), ou un acide organique tel que l'acide acétique. Dans un mode de réalisation particulier, le sol est un sol de boehmite ou un composé mixte de silice et de boehmite. Dans ce mode de réalisation particulier, la charge lubrifiante est de préférence du graphène 15 oligocouche ou bicouche, et le sol comprend typiquement en outre de la PVP (avantageusement de poids moléculaire 3500 g.mo1-1) et un agent peptisant, de préférence un acide, tel que l'acide acétique ou l'acide chlorhydrique. Dans ce mode de réalisation particulier, la charge lubrifiante représente 0,1 à 10% en poids, de préférence entre 0.15% et 8.5% en poids par rapport au poids total de ladite composition. 20 5. Substrat revêtu La présente invention concerne également un substrat revêtu au moins en partie du revêtement selon l'invention. Tout substrat compatible avec un traitement thermique tel que décrit ci-dessus à l'étape d) du procédé de revêtement est envisageable. Ainsi, tout substrat qui ne se dégrade pas à une température comprise 25 entre 300°C et 700°C est considéré dans la présente invention. Le substrat est tel que décrit plus haut au point 2. En particulier, le substrat peut être un substrat métallique, tel qu'un substrat en acier, notamment en acier inoxydable. Avantageusement, il s'agit d'un acier inoxydable austénitique. Le revêtement est tel que décrit au point 3. Comme indiqué plus haut, le revêtement est homogène, et la 30 charge lubrifiante se situe dans la masse du revêtement et non seulement en surface. Le substrat revêtu est avantageusement obtenu par le procédé de revêtement de l'invention, décrit en détails au point 2. Notamment, le revêtement présente de préférence une épaisseur comprise entre 0.5 et 50 um, notamment comprise entre 1 et 25 um, par exemple comprise entre 3 et 10 um. 18 Le substrat peut être revêtu du revêtement sur toute sa surface ou sur une partie de sa surface seulement. Par exemple, le substrat peut n'être revêtu que sur une seule face, de préférence une face qui subit des frottements. Le substrat de l'invention possède un comportement tribologique amélioré, notamment par rapport aux 5 substrats revêtus de céramiques ne comprenant pas de charges lubrifiantes, ou bien comprenant une charge lubrifiante telle que des nanotubes de carbone ou du graphite. Cette amélioration se constate à trois niveaux : diminution du coefficient de frottement, la résistance à l'usure du revêtement ou de la contre-face, et la résistance au grippage. Par exemple, pour un substrat en inox, le revêtement de l'invention peut permettre de diviser par 4 le coefficient de frottement, et d'améliorer par 150 la 10 résistance à l'usure). 6. Applications Le revêtement de l'invention permet ainsi d'améliorer significativement le comportement tribologique des substrats revêtus décrits ci-dessus au point 5. 15 Ainsi, la présente invention concerne également une utilisation du revêtement de l'invention pour réduire le frottement et/ou lutter contre le grippage et/ou augmenter la résistance à l'usure d'un substrat. La présente invention concerne également un procédé de réduction du frottement et/ou de lutte contre le grippage et/ou d'augmentation la résistance à l'usure d'un substrat, comprenant l'application d'un revêtement selon l'invention décrit ci-dessus au point 3 sur ledit substrat et/ou comprenant la mise en 20 oeuvre du procédé de revêtement décrit ci-dessus au point 2. Dans l'utilisation et le procédé de réduction du frottement et/ou d'augmentation de la résistance à l'usure, tout substrat compatible avec un traitement thermique tel que décrit ci-dessus à l'étape d) du procédé de revêtement est envisageable. Ainsi, tout substrat tel que décrit ci-dessus au point 5 qui ne se dégrade pas à une température comprise entre 300°C et 700°C est considéré dans la présente invention. 25 En particulier, le substrat peut être un substrat métallique, tel qu'un substrat en acier, notamment en acier inoxydable. Avantageusement, il s'agit d'un acier inoxydable austénitique. DESCRIPTION DES FIGURES Figure 1. La figure 1 montre le COF (coefficient de frottement ou de friction) moyen stabilisé en fonction 30 de la teneur en carbone pour les revêtements à matrice A1203 (Alumine) avec pour charge lubrifiante du graphite (G-Alumine) ou des nanotubes de carbone (NTC-Alumine). Elle montre que le graphite (ronds noirs) est plus efficace que les nanotubes de carbone quel que soit leur nombre moyen de parois (2, 8 ou 20 - autres symboles blancs) pour diminuer le COF. Figure 2. La figure 2 montre des spectres Raman enregistrés hors trace (donc représentatifs de "avant 35 l'essai") et dans la trace d'essai. Elle met en évidence 1/ un fort accroissement du pic D dans la trace qui 19 traduit la destruction partielle du graphite lors de l'essai et 2/ un décalage du pic 2D qui traduit l'exfoliation du graphite en graphène bicouche lors de l'essai. Figure 3. La figure 3a résume de façon schématique ce qui est déduit de la figure 2 pour la charge lubrifiante graphite. La figure 3b reproduit le schéma dans le cas où les nanotubes de carbone sont utilisés 5 comme charge lubrifiante. Figure 4. Représentation schématique de la géométrie de l'essai réalisé selon les conditions opératoires de l'essai tribologique ASTM G99. Norme Configuration de l'essai Géométrie du contact Matériau de la bille Force normale (N) Distance (m) Vitesse linéaire (cm/s) Pression de contact moyenne (MPa) Durée de l'essai (min) ASTM G99 Rotatif Bille-Plan Acier 304L 2 250 10 386 Figure 5. Les figures 5a, 5c et 5e montrent des images de MET (microscope électronique en transmission) 10 de particules de graphite dispersées dans le sol par différents moyens et les histogrammes de distribution de taille (diamètre) correspondants (5b, 5d et 5f). Elles montrent que le diamètre des particules diminue lorsque l'on passe d'une dispersion par sonication à faible puissance (GB, a, b), à une dispersion par sonication à forte puissance (GS, c, d), puis à une dispersion par agitation mécanique, notamment à l'aide d'un mélangeur à haut cisaillement et forte poussée (GT, e, f). 15 Figure 6. La figure 6 montre le coefficient de frottement en fonction de la distance de glissement pour le revêtement A1203 non chargé et les trois revêtements avec pour charge lubrifiante du graphite (20% massique) plus ou moins exfolié en graphène oligocouche ou graphène bicouche. Le graphe (b) du bas est un détail de celle du graphe (a). Ces deux graphes montrent que les trois revêtements composites graphite-A1203 ont un coefficient de frottement inférieur à celui du revêtement A1203 et qu'il est plus 20 efficace de disperser et exfolier le graphite par agitation mécanique à l'aide d'un mélangeur à haut cisaillement et forte poussée (GT), ou par sonication à forte puissance (GS) que par sonication à faible puissance (GB). Figure 7. La figure 7 montre des spectres Raman enregistrés hors trace (donc représentatif de "avant l'essai") et dans la trace d'essai. Elle met en évidence 1/ pour les échantillons GB (a) et GS (b) un décalage 25 du pic 2D qui traduit l'exfoliation du graphite en graphène bicouche lors de l'essai et 2/ pour l'échantillon 20 GT (c) que l'exfoliation du graphite en graphène bicouche avait eu lieu avant l'essai de frottement, lors de la dispersion utilisant de fortes contraintes de cisaillement. Figure 8. Cette figure montre le coefficient de frottement en fonction de la distance de glissement pour le revêtement A1203-Si02 et trois revêtements graphite-A1203-Si02. La charge lubrifiante a été dispersée 5 par agitation mécanique à l'aide d'un mélangeur à haut cisaillement et forte poussée permettant l'exfoliation du graphite en graphène bicouche. La figure montre que les trois revêtements composites graphite-A1203-Si02 ont un coefficient de frottement inférieur à celui du revêtement A1203-Si02 non chargé et que la teneur en carbone (20, 30 ou 60% mass.) a relativement peu d'influence. 10 Figure 9. Cette figure porte le volume d'usure en fonction du coefficient de frottement moyen pour tous les revêtements, montrant l'amélioration qu'apporte le carbone par rapport aux revêtements A1203 et A1203-Si02 Hors échelle, pour le substrat inox : COF = 0,80 et V','' = 0,304 mm3. Le meilleur revêtement est le revêtement de l'exemple 1 (20_GT-A1203): par rapport au substrat, une diminution du COF d'un facteur 5 ,7 et une diminution du volume d'usure d'un facteur 130. A : A1203 ; AS : A1203-5i02; NTC : charge 15 lubrifiante introduite sous forme de nanotubes de carbone ; G : charge lubrifiante introduite sous forme de graphite plus ou moins exfolié selon que l' on utilise une dispersion par sonication à faible puissance (GB), par sonication à forte puissance (GS), par agitation mécanique notamment à l'aide d'un mélangeur à haut cisaillement et forte poussée (GT). La teneur en carbone (20, 30 ou 60% mass.) est indiquée. 20 EXEMPLES Les exemples qui suivent sont à visée purement illustrative, et ne sauraient être interprétés comme limitatifs. Dans la suite, BLG signifie graphène bicouche (« Bi-Layer Graphene »). COF signifie coefficient de frottement ou de friction. 25 I. Synthèse de substrats revêtus selon l'invention Exemple 1. Substrat revêtu d'un revêtement d'alumine comprenant 20% massique de BLG (20 GT- alumine ou 20 GT-A1203) A. Synthèse de la boehmite (A100H): 1- Dans un bécher de 250 mL, peser 30 g de chlorure d'aluminium (A1C13. 6H20), ajouter 50 mL d'eau 30 déionisée et agiter (agitation magnétique, 400 tr/min) pendant 30 min pour dissoudre le sel dans l'eau. 2-Verser dans un bécher de 3 litres 50 mL d'une solution d'ammoniaque (NH4OH, 30%) dans 1950 ml d'eau déionisée et agiter fortement (agitation magnétique, 1000 tr/min) pendant 30 min. 3- Verser le bécher contenant le sel dissout en un seul coup dans le bécher contenant la base (en gardant la forte agitation). 35 4- Laisser sous agitation magnétique (1000 tr/min) pendant 30 min. 21 5- Verser et filtrer le tout dans un grand fritté (4 L, porosité 4) sous aspiration puis rincer à l'eau déionisée (= 5 lavages sur le bord du fritté en petite quantité) 6- Laisser le fritté contenant la boehmite à l'étuve (80 °C) pendant 24h pour le séchage. 7- Récupérer la boehmite. 5 B. Elaboration du sol BLG-boehmite : 1- Peser 0,03 g de polyvinylpyrrolidone (PVP, MW 3500) dans un pilulier de 50 mL et rajouter 33.92 mL d'eau déionisée. Laisser sous agitation magnétique (700 tr/min) pendant 5 minutes. 2- Rajouter 2,75 g de boehmite 3- Rajouter 1,2 mL d'acide acétique glacial (CH3COOH, 100%) 10 4- Laisser sous agitation magnétique (700 tr/min) pendant 24 h 5- Introduire (en gardant l'agitation) 0.6 g de graphite (sous forme de poudre) 6- Laisser sous agitation magnétique pendant 30 min 7- Plonger un mélangeur dynamique tridimensionnel ULTRA-TURRAX' dans le sol pendant 30 min (30000 tr/min) 15 8- Laisser sous agitation magnétique pendant 24 h. C. Préparation de surface du substrat en acier inoxydable 304L: 1- Pré-dégraisser le substrat à l'aide d'un papier imbibé d'acétone puis laisser sécher à l'air. 2- Plonger le substrat pendant 5 min dans le bain de dégraissage alcalin (hydroxyde de sodium) chauffé à 60 °C sous une agitation magnétique de 400 tr/min 20 3- Rincer le substrat à l'eau déionisée 4- Plonger le substrat pendant 7 min dans le bain de décapage (acide chlorhydrique et sulfurique) chauffé à 50 °C sous une agitation magnétique de 400 tr/min 5- Rincer le substrat à l'eau déionisée 6- Plonger le substrat pendant 15 min dans le bain de passivation (acide nitrique) sous une agitation 25 magnétique de 400 tr/min 7- Rincer le substrat à l'eau déionisée puis à l'éthanol puis le sécher à l'air comprimé D. Dépôt et traitement thermique : 1- Déposer le sol BLG-boehmite sur le substrat préalablement préparé par trempage-retrait (Vtrempage-retrait = 300 mm/min) 30 2- Maintenir le substrat verticalement pour un séchage à l'étuve (80 °C) pendant 3 h 3- Placer le substrat au four pour un traitement thermique sous azote (flux continu, 150 cm3/min) à 500 °C pendant 25 min (Vmontée = 100 °C/h, refroidissement à l'inertie du four). Exemple 2 : Protocole d'élaboration d'un revêtement 20% mass. BLG-alumine-silice (20 GT-alumine- 35 silice) 22 A/ Elaboration du sol BLG-boehmite-GPTMS 1- Peser 0,03 g de polyvinylpyrrolidone (PVP, MW 3500) dans un pilulier de 50 mL et rajouter 17,9 mL d'eau déionisée. Laisser sous agitation magnétique (700 tr/min) pendant 5 minutes. 2- Rajouter 1,4 g de boehmite 5 3- Rajouter 0,6 mL d'acide acétique glacial (CH3COOH, 100%) 4- Laisser sous agitation magnétique (700 tr/min) pendant 24 h 5- Introduire (en gardant l'agitation) 2,4 g de graphite (sous forme de poudre) 6- Laisser sous agitation magnétique pendant 30 min 7- Plonger un mélangeur dynamique tridimensionnel ULTRA-TURRAX' dans le sol pendant 30 min (30000 10 tr/min) 8- Rajouter 15,5 mL de GPTMS 9- Laisser sous agitation pendant 24 h B/ Préparation de surface du substrat en acier inoxydable 304L 1- Pré-dégraisser le substrat à l'aide d'un papier imbibé d'acétone puis laisser sécher à l'air. 15 2- Plonger le substrat pendant 5 min dans le bain de dégraissage alcalin (hydroxyde de sodium) chauffé à 60 °C sous une agitation magnétique de 400 tr/min 3- Rincer le substrat à l'eau déionisée 4- Plonger le substrat pendant 7 min dans le bain de décapage (acide chlorhydrique et sulfurique) chauffé à 50 °C sous une agitation magnétique de 400 tr/min 20 5- Rincer le substrat à l'eau déionisée 6- Plonger le substrat pendant 15 min dans le bain de passivation (acide nitrique) sous une agitation magnétique de 400 tr/min 7- Rincer le substrat à l'eau déionisée puis à l'éthanol puis le sécher à l'air comprimé C/ Dépôt et traitement thermique : 25 1- Déposer le sol BLG-boehmite sur le surbstrat préalablement préparé par trempage-retrait (Vtrempage- retrait = 50 mm/min) 2- Maintenir le substrat verticalement pour un séchage à l'étuve (80 °C) pendant 3 h 3- Placer le substrat au four pour un traitement thermique sous azote (flux continu, 150 cm3/min) à 500 °C pendant 25 min (Vmontee = 100 °C/h, refroidissement à l'inertie du four). 30 Exemple 3 : Protocole d'élaboration d'un revêtement 60% mass. BLG-alumine-silice (60 GT-alumine- silice) A/ Elaboration du sol BLG-boehmite-GPTMS 1- Peser 0.03 g de polyvinylpyrrolidone (PVP, MW 3500) dans un pilulier de 50 mL et rajouter 17,9 mL 35 d'eau déionisée. Laisser sous agitation magnétique (700 tr/min) pendant 5 minutes. 23 2- Rajouter 1,4 g de boehmite 3- Rajouter 0,6 mL d'acide acétique glacial (CH3COOH, 100%) 4- Laisser sous agitation magnétique (700 tr/min) pendant 24 h 5- Introduire (en gardant l'agitation) 8,2 g de graphite (sous forme de poudre) 5 6- Laisser sous agitation magnétique pendant 30 min 7- Plonger un mélangeur dynamique tridimensionnel ULTRA-TURRAX' dans le sol pendant 30 min (30000 tr/min) 8- Rajouter 15,5 mL de GPTMS 9- Laisser sous agitation pendant 24 h 10 B/ Préparation de surface du substrat en acier inoxydable 304L 1- Pré-dégraisser le substrat à l'aide d'un papier imbibé d'acétone puis laisser sécher à l'air. 2- Plonger le substrat pendant 5 min dans le bain de dégraissage alcalin (hydroxyde de sodium) chauffé à 60 °C sous une agitation magnétique de 400 tr/min 3- Rincer le substrat à l'eau déionisée 15 4- Plonger le substrat pendant 7 min dans le bain de décapage (acide chlorhydrique et sulfurique) chauffé à 50 °C sous une agitation magnétique de 400 tr/min 5- Rincer le substrat à l'eau déionisée 6- Plonger le substrat pendant 15 min dans le bain de passivation (acide nitrique) sous une agitation magnétique de 400 tr/min 20 7- Rincer le substrat à l'eau déionisée puis à l'éthanol puis le sécher à l'air comprimé C/ Dépôt et traitement thermique : 1- Déposer le sol BLG-boehmite sur le surbstrat préalablement préparé par trempage-retrait (Vtrempageretrait = 50 mm/min) 2- Maintenir le substrat verticalement pour un séchage à l'étuve (80 °C) pendant 3 h 25 3- Placer le substrat au four pour un traitement thermique sous azote (flux continu, 150 cm3/min) à 500 °C pendant 25 min (Vmontee = 100 °C/h, refroidissement à l'inertie du four). Il. Comportement tribologique Le coefficient de frottement est déterminé selon le mode opératoire de la figure 4 (norme ASTM G99). Coefficient de Taux d'usure* (loi frottement à sec* d'Archard**) en 10-6 mm3.A1-1.m-1 Substrat de l'exemple 1 0,14 5 Substrat de l'exemple 2 0,19 7 24 Substrat de l'exemple 3 0,20 40 Exemple comparatif 1 : substrat revêtu d'une 0,26 107 revêtement en céramique d'alumine dont la matrice d'alumine comprenant 20% en masse de nanotubes de carbone à 8 feuillets (20_8NTC-alumine) Exemple comparatif 2 : Substrat revêtu d'un 0,90 179 revêtement céramique d'alumine, sans charge ajoutée (Alumine) Exemple comparatif 3 : Substrat revêtu d'un 0,70 50 revêtement céramique d'alumine-silice, sans charge ajoutée (Alumine-silice) Exemple comparatif 4 : Substrat revêtu d'un 0,1 à 0,2 REVENDICATIONS1. Procédé de préparation d'un sol chargé, comprenant une charge lubrifiante sous forme de particules lamellaires cristallines de carbone ou de nitrure de bore hexagonal, lesdites particules comprenant un empilement de 2 à 5 feuillets, ledit procédé comprenant: - le mélange d'un sol et de particules lamellaires cristallines de carbone ou de nitrure de bore hexagonal, lesdites particules comprenant un empilement de 2 à 5 feuillets, ou - le mélange d'un sol et de nitrure de bore hexagonal ou de graphite suivi d'une étape d'exfoliation desdites particules dans le sol, permettant d'obtenir un sol comprenant des particules lamellaires cristallines de carbone ou de nitrure de bore hexagonal, lesdites particules comprenant un empilement de 2 à 5 feuillets, ou - l'exfoliation partielle de graphite ou de nitrure de bore hexagonal multi-feuillet pour obtenir des particules lamellaires cristallines de carbone ou de nitrure de bore hexagonal, lesdites particules comprenant un empilement de 6 à 200 feuillets, suivie d'une étape de mélange desdites particules avec un sol minéral, et d'une étape subséquente d'exfoliation supplémentaire desdites particules dans le sol, permettant d'obtenir un sol comprenant des particules lamellaires cristallines de carbone ou de nitrure de bore hexagonal, lesdites particules comprenant un empilement de 2 à 5 feuillets. 2. Procédé selon la revendication 1, caractérisé en ce que la charge lubrifiante représente 0,1 à 10% en poids par rapport au poids total du sol chargé. 3. Procédé selon la revendication 1 ou 2, caractérisé en ce que le sol est un sol choisi parmi les sols d'oxyde, d'hydroxyde ou de carbonate de métal, de métal alcalino-terreux non radioactifs et des métalloïdes non radioactifs, plus particulièrement les sols d'oxyde, d'hydroxyde ou de carbonate d'aluminium, de titane, de magnésium, de zirconium, de silicium, de calcium ou leurs composés mixtes, par exemple le sol est choisi parmi les sols de silice, de boehmite, de gibbsite, de bayerite et de leurs composés mixtes, de préférence de boehmite et de composés mixtes d'alumine et de silice. 4. Procédé de revêtement d'un substrat comprenant les étapes successives suivantes : a) préparation d'un sol chargé selon le procédé de l'une quelconque des revendications précédentes, b) revêtement d'un substrat, ayant optionnellement subi une préparation, 26 par une couche du sol chargé de l'étape a), notamment par trempage-retrait dans ledit sol ou par pulvérisation dudit sol sur le substrat, pour obtenir un substrat revêtu de sol, c) gélification du substrat revêtu de sol pour obtenir un substrat revêtu de gel, et 5 d) traitement thermique du substrat revêtu de gel de l'étape c) pour obtenir un substrat revêtu d'une céramique chargée. 5. Procédé selon la revendication 4, caractérisé en ce que le substrat est métallique, notamment en acier, par exemple en acier inoxydable. 10 6. Procédé selon la revendication 4 ou 5, caractérisé en ce que l'étape d) se décompose en deux sous-étapes : dl) séchage du gel pour obtenir un substrat revêtu de xérogel chargé, typiquement par chauffage à une température comprise entre 65 et 85°C, avantageusement sous air ou sous atmosphère inerte, 15 et d2) cuisson du substrat revêtu de xérogel, comprenant avantageusement un chauffage du substrat revêtu de xérogel à une température comprise entre 300°C et 700°C, typiquement sous flux d'un gaz inerte tel que l'azote. 20 7. Procédé selon l'une quelconque des revendications 4 à 6, caractérisé en ce que la préparation du substrat comprend : - une étape optionnelle de dégraissage - une étape de décapage, et - de préférence une étape de passivation. 25 8. Revêtement comprenant une matrice solide incluant une charge lubrifiante répartie de manière homogène dans la matrice solide, avantageusement susceptible d'être obtenu par le procédé des revendications 4 à 7, ladite matrice solide étant une céramique, 30 ladite charge étant sous forme de particules lamellaires cristallines de carbone ou de nitrure de bore hexagonal, lesdites particules comprenant un empilement de 2 à 5 feuillets. 27 9. Revêtement selon la revendication 8, caractérisé en ce que la céramique est choisie parmi les céramiques d'oxyde de métal, de métal alcalino-terreux non radioactifs et des métalloïdes non radioactifs, plus particulièrement les oxydes d'aluminium, de titane, de magnésium, de zirconium, de silicium, de 5 calcium ou leurs composés mixtes, par exemple la silice, l'alumine, et leurs compsoés, de préférence l'alumine et les composés mixtes d'aluminium et de silice. 10. Revêtement selon l'une quelconque des revendications -8 ou 9, caractérisé en ce que la charge lubrifiante représente entre 2 et 80 % en poids dudit revêtement. 10 11. Composition de sol comprenant une charge lubrifiante, avantageusement susceptible d'être obtenu par le procédé des revendications 1 à 3, ladite charge étant sous forme de particules lamellaires cristallines de carbone ou de nitrure de bore hexagonal, lesdites particules comprenant un empilement de 2 à 5 feuillets. 15 12. Composition selon la revendication 11, caractérisée en ce que le sol minéral est choisi parmi les sols d'oxyde, d'hydroxyde ou de carbonate de métal, de métal alcalino-terreux non radioactifs et des métalloïdes non radioactifs, plus particulièrement les sols d'oxyde, d'hydroxyde ou de carbonate d'aluminium, de titane, de magnésium, de zirconium, de silicium, de calcium ou leurs composés 20 mixtes, par exemple le sol est choisi parmi les sols de silice, de_boehmite, de bayerite, de gibbsite, et leurs composés mixtes, de préférence de boehmite et de composés mixtes à base d'alumine et de silice. 13. Revêtement selon l'une quelconque des revendications 8 à 10, caractérisé en ce que la charge 25 lubrifiante comprend des particules de graphène bicouche, le graphène bicouche représentant de préférence au moins 70% en poids de ladite charge lubrifiante. 14. Substrat revêtu au moins en partie du revêtement selon l'une quelconque des revendications 8 à 10 ou 13. 30 15. Utilisation du revêtement selon les revendications 8 à 10 ou 13 pour réduire le frottement et/ou lutter contre le grippage et/ou augmenter la résistance à l'usure d'un substrat, notamment un substrat métallique tel qu'un substrat en acier. 28 16. Procédé de réduction du frottement et/ou de lutte contre le grippage et/ou d'augmentation la résistance à l'usure d'un substrat, notamment un substrat métallique tel qu'un substrat en acier, comprenant l'application d'un revêtement selon l'une quelconque des revendications 8 à 10 ou 13 sur ledit substrat et/ou comprenant la mise en oeuvre du procédé selon rune quelconque des 5 revendications 4 à 7.